(57)【特許請求の範囲】
【請求項１】
着色したポリオレフィン系樹脂から成る基材シート上に、透明な熱可塑性アクリル樹脂から成る中間シート、２液硬化型ウレタン樹脂の硬化物から成る接着剤層、及び、透明な熱可塑性ポリエステル樹脂から成る表面シートを、この順に積層して成り、前記基材シートの表面、前記中間シートの裏面、のうちの少なくとも１つの面に、前記中間シートと熱融着性を持つバインダー樹脂からなるインキで印刷法により絵柄層を形成し、前記基材シートと前記中間シートとを前記絵柄層を介して熱融着させて成る鏡面化粧シート。
【請求項２】
表面シートの表面上に、アクリレート系の電離放射線硬化性樹脂の硬化物から成る透明な硬質塗膜層を積層して成る、請求項１記載の鏡面化粧シート。
【発明の詳細な説明】
【０００１】
【発明の属する技術分野】
本発明は、シートに非塩化ビニル系樹脂のみを用いた鏡面化粧シートに関する。
【０００２】
【従来の技術】
従来、表面が鏡面で塗装感や耐擦傷性を有する鏡面化粧シートとしては、例えば次の様なものがあった。
【０００３】
（１）着色した塩化ビニル樹脂から成る基材シート上に、透明２軸延伸ポリエチレンテレフタレート（ＰＥＴ）から成る表面シートを積層して成る鏡面化粧シート（特公平６−５９７１３号公報、特許第２９６０１７３号公報参照）。
【０００４】
（２）着色したポリオレフィンからなる基材シート上に、透明なポリエチレンテレフタレートから成る表面シートを積層して成る鏡面化粧シート（特開平１０−２５８４８８号公報参照）。
【０００５】
（３）着色したオレフィン系樹脂からなる基材シート上に、透明アクリル樹脂から成る表面シートを積層して成る鏡面化粧シート（特開平１０−１０９３８７号公報参照）。
【０００６】
【発明が解決しようとする課題】
ところが、上記の様な構成の従来の鏡面化粧シートでは、次の様な問題があった。すなわち、上記（１）の構成の鏡面化粧シートでは、塩化ビニル樹脂が使われている為に、廃棄時に焼却処分すると塩化水素ガスが発生し、環境上好ましくない。
【０００７】
また、上記（２）の構成の鏡面化粧シートでは、ポリオレフィンの基材シートとＰＥＴの表面シートとの接着性が劣る他、鏡面化粧シートを柱状体の被着基材にラッピング加工によって貼着時に、ポリエチレンテレフタレートの弾性反発力が強く、上記鏡面化粧シートと被着基材との接着性、加工適性も劣った。その上、コスト面、加工適性面で透明な表面シートをあまり厚くできず、１３０μｍ程度が限界であった。従って、表面シートが薄く意匠に深みが出ないと言う欠点もあった。ちなみに、塩化ビニル樹脂による表面シートの場合には、３００μｍ程度の厚みで一般的に加工されている。
【０００８】
また、上記（３）の構成の鏡面化粧シートでは、表面シートのアクリル樹脂は熱をかけると弾性反発力が弱くなるので加工性は比較的良く厚くできる。しかし、表面シートに使うアクリル樹脂には、鏡面性、耐擦傷性を良くする為に、ゴム成分の少ない硬い樹脂を使う必要性がある事から、表面シートをラミネート後に６０℃程度の温度をかけると、表面に目に見えない程度のマイクロクラックが発生し、溶剤拭き、液体洗剤滴下等で表面に大きな亀裂が発生する。一方、ゴム成分を減らすと、鏡面性、耐擦傷性が低下して好ましくない。
【０００９】
そこで、本発明の課題は、塩化ビニル樹脂を使うこと無く、表面が鏡面で、塗装感や深みの意匠感が得られ、なお且つ耐擦傷性、耐溶剤性も有し、なお且つ柱状の被着基材の表面への接着加工適性をも有する鏡面化粧シートを提供する事である。
【００１０】
【課題を解決するための手段】
そこで、上記課題を解決する為に、本発明の鏡面化粧シートでは、着色したポリオレフィン系樹脂から成る基材シート上に、透明な熱可塑性アクリル樹脂から成る中間シート、２液硬化型ウレタン樹脂の硬化物から成る接着剤層、及び、透明な熱可塑性ポリエステル樹脂から成る表面シートを、この順に積層して成り、前記基材シートの表面、前記中間シートの裏面、のうちの少なくとも１つの面に、前記中間シートと熱融着性を持つバインダー樹脂からなるインキで印刷法により絵柄層を形成し、前記基材シートと前記中間シートとを前記絵柄層を介して熱融着させて成る構成とした。
【００１１】
この様な構成とすることで、塩化ビニル樹脂を用いること無く、表面が鏡面で、塗装感や深みの意匠感が得られ、柱状の被着基材への成形、接着加工適性に優れ、なお且つ耐擦傷性、耐溶剤性も有する。それは、塗装感や深みの意匠感は、基材シートに対して表側の透明層として、表面シートと中間シートの２層の透明なシートを用いる為に、塗装感や深みの意匠感が十分に得られるからである。しかも、その最上層には鏡面平滑性と透明性に優れると共に、熱可塑性アクリル樹脂に比べて硬くて傷に強くなお且つ溶剤にも耐性を持たせられる熱可塑性ポリエステル樹脂を使用し、ポリエチレンテレフタレート等の熱可塑性ポリエステル樹脂の持つ成形適性、曲げ加工性の低さは、透明層を熱可塑性ポリエステル樹脂の表面シートのみで構成せずに、熱可塑性ポリエステル樹脂よりは加工性が良い熱可塑性アクリル樹脂の中間シートと共に構成する事で解決した。この結果、表面シートの厚みは加工適性上最低限（３０〜７０μｍ程度）に抑える事が可能となる。また、表面シートと中間シートとは熱融着が困難の為、２液硬化型ウレタン樹脂の接着剤層で接着する事で、密着良く積層できる。一方、中間シートと基材シートとは、熱融着が出来るので、間に接着剤層は設けない構成としある。
そして、良好なる耐溶剤性によって溶剤拭き、液体洗剤滴下等で表面に大きな亀裂が発生する事も無い。また、化粧シート内各層の密着も良い。しかも、シートは全て非塩化ビニル樹脂系であるので、廃棄の際に焼却処分しても塩化水素ガスが発生する様な事も無く、環境的にも好適である。
【００１２】
また、この様な構成とすることで、印刷で絵柄を表現した絵柄層によって、絵柄には深み、奥行、立体感を得る事ができ、更に意匠感を豊かにできる。
【００１３】
また、本発明の鏡面化粧シートは、上記構成に対して更に、表面シートの表面上に、アクリレート系の電離放射線硬化性樹脂の硬化物から成る透明な硬質塗膜層を積層して成る構成とした。
【００１４】
この様な構成とすることで、更に良好な耐擦傷性が得られる。
【００１６】
【発明の実施の形態】
以下、図面を参照しながら、本発明の鏡面化粧シートについて、実施の形態を説明する。
【００１７】
〔概要〕
本発明の鏡面化粧シートは、基本的に、図１（Ａ）の鏡面化粧シートＳとして例示する如く、着色したポリオレフィン系樹脂から成る基材シート１上に、透明な熱可塑性アクリル樹脂から成る中間シート２、２液硬化型ウレタン樹脂の硬化物から成る接着剤層３、及び、透明な熱可塑性ポリエステル樹脂から成る表面シート４を、この順に積層して成る構成である。
また、図１（Ｂ）の鏡面化粧シートＳとして例示する如く、図１（Ａ）の如き構成の基材シート１、中間シート２、接着剤層３、及び表面シート４が積層された構成に対して、更に、表面シート４の表面上に、アクリレート系の電離放射線硬化性樹脂の硬化物から成る透明な硬質塗膜層５を積層した構成とすると、耐擦傷性等の表面物性を更に向上できる点で好ましい。
また、図１（Ｃ）の鏡面化粧シートＳとして例示する如く、図１（Ａ）の如き構成の基材シート１、中間シート２、接着剤層３、及び表面シート４が積層された構成に対して、更に、基材シートの表面（表側面）等に絵柄層６を形成した構成とするのは、塗装感や深み等の意匠性を更に豊かにできる点でより好ましい。なお、絵柄層は、基材シートの表面、中間シートの表面又は裏面、表面シートの表面又は裏面、のうちの少なくとも１つの面に形成する。
【００１８】
以下、各層毎に更に本発明について詳述する。
【００１９】
〔基材シート〕
基材シート１は、着色したポリオレフィン系樹脂から成るシートである。着色の目的は、その着色自体を意匠表現とする為、鏡面化粧シートの貼着対象となる被着基材の色の隠蔽の為、基材シートの表側に絵柄層形成時の絵柄層の下地色とする為、等である。従って、着色は、不透明着色又は透明着色とする。基材シートの着色には、顔料や染料等の公知の着色剤を練り込んだポリオレフィン系樹脂を使用すれば良い。なお、基材シートの着色は、基材シートの厚みに於いて全層であっても良いが、一部の層であっても良い。例えば、無着色シートと着色シートとからなる２層構成の基材シートである。なお、基材シートの厚さは、通常５０〜２００μｍ程度である。
【００２０】
上記の如き基材シートに使用するポリオレフィン系樹脂としては、ポリエチレン（低密度、中密度、又は高密度）、ポリプロピレン、ポリメチルペンテン、ポリブテン、エチレン−プロピレン共重合体、プロピレン−ブテン共重合体等の高結晶質の非エラストマーポリオレフィン系樹脂、或いは各種のオレフィン系熱可塑性エラストマーが使用できる。オレフィン系熱可塑性エラストマーとしては、例えば下記のものが使用できる。
【００２１】
（１）特公平６−２３２７８号公報記載の、(A) ソフトセグメントとして、数平均分子量Ｍｎが２５，０００以上、且つ、重量平均分子量Ｍｗと数平均分子量Ｍｎとの比Ｍｗ／Ｍｎ≦７の沸騰ヘプタンに可溶なアタクチックポリプロピレン１０〜９０質量％と、(B) ハードセグメントとして、メルトインデックスが０．１〜４ｇ／１０分の沸騰ヘプタン不溶性のアイソタクチックポリプロピレン９０〜１０質量％、との混合物からなる軟質ポリプロピレン。
この種のオレフィン系熱可塑性エラストマーの中でも、所謂「ネッキング」を生じ難く、加熱、加圧により各種形状に成形したりする際に適性良好なものとしては、アイソタクチックポリプロピレンとアタクチックポリプロピレンとの混合割合が、アタクチックポリプロピレンの質量比で５質量％以上５０質量％以下のものである。
【００２２】
ポリプロピレン系のオレフィン系熱可塑性エラストマー自体は既に公知のものであるが、包装容器等従来公知の用途に用いられる場合は、強度を重視する為に、ソフトセグメントとなるアタクチックポリプロピレンの質量比が５質量％未満のものが専ら使用されていた。
しかしながら、三次元形状、乃至凹凸形状に成形したりするという新規な用途にこれを適用しようとすると、前記の如くネッキングを生じて良好な加工が不可能であった。
そこで、従来の組成の設計とは逆に、ポリプロピレン系のオレフィン系熱可塑性エラストマーに於いて、アタクチックポリプロピレンの質量比を５質量％以上とすることにより、三次元形状、乃至凹凸形状の物品表面形状に成形する際のネッキングによる不均一なシートの変形、及びその結果としての皺、絵柄の歪み等の欠点を解消する事ができる。特にアタクチックポリプロピレンの質量比が２０質量％以上の場合が良好である。一方、アタクチックポリプロピレンの質量比が増加し過ぎると、シート自体が変形し易くなり、シートを印刷機に通したときにシートが変形し、絵柄が歪んだり、多色刷りの場合に見当が合わなくなる等の不良が発生し易くなる。また、成形時にも破れ易くなる為に好ましくない。アタクチックポリプロピレンの質量比の上限としては、輪転グラビア印刷等の通常の輪転印刷機を用いて絵柄層を印刷し、また、シートのラッピング加工、真空成形、Ｖカット加工、射出成形同時ラミネート等を採用する場合は５０質量％以下、より好ましくは４０質量％以下である。
【００２３】
（２）エチレン−プロピレン−ブテン共重合体樹脂からなる熱可塑性エラストマー。ここで、そのブテンとして、１−ブテン、２−ブテン、イソブチレンの３種の構造異性体のいずれも用いることができる。共重合体としては、ランダム共重合体で、非晶質の部分を一部含む。上記エチレン−プロピレン−ブテン共重合体の好ましい具体例としては次の(i) 〜(iii) が挙げられる。
(i) 特開平９−１１１０５５号公報記載のもの。これは、エチレン、プロピレン及びブテンの三元共重合体によるランダム共重合体である。単量体成分の質量比はプロピレンが９０質量％以上とする。メルトフローレートは、２３０℃、２．１６ｋｇで１〜５０ｇ／１０分のものが好適である。そして、このような三元ランダム共重合体１００質量部に対して、燐酸アリールエステル化合物を主成分とする透明造核剤を０．０１〜５０質量部、炭素数１２〜２２の脂肪酸アミド０．００３〜０．３質量部を熔融混練してなるものである。
(ii)特開平５−７７３７１号公報記載のもの。これは、エチレン、プロピレン、１−ブテンの三元共重合体であって、プロピレン成分含有率が５０質量％以上の非晶質重合体２０〜１００質量％に、結晶質ポリプロピレンを８０〜０質量％添加してなるものである。
(iii) 特開平７−３１６３５８号公報記載のもの。これは、エチレン、プロピレン、１−ブテンの三元共重合体であって、プロピレン及び／又は１−ブテンの含有率が５０質量％以上の低結晶質重合体２０〜１００質量％に対して、アイソタクチックポリプロピレン等の結晶質ポリオレフィン８０〜０質量％を混合した組成物に対して、Ｎ−アシルアミノ酸アミン塩、Ｎ−アシルアミノ酸エステル等の油ゲル化剤を０．５質量％添加してなるものである。
【００２４】
なお、エチレン−プロピレン−ブテン共重合体樹脂は、単独で用いても良いし、上記(i) 〜(iii) に必要に応じ更に他のポリオレフィン系樹脂を混合して用いても良い。
【００２５】
（３）特公昭５３−２１０２１号公報記載の如き、(A) ポリエチレン、ポリプロピレン、ポリメチルペンテン等のオレフィン重合体（結晶性高分子）をハードセグメントとし、これに(B) 部分架橋したエチレン−プロピレン共重合体ゴム、不飽和エチレン−プロピレン−非共役ジエン三元共重合体ゴム等のモノオレフィン共重合体ゴムをソフトセグメントとし、これらを均一に配合し混合してなるオレフィン系エラストマー。なお、モノオレフィンゴム／オレフィン重合体＝５０／５０〜９０／１０（質量比）の割合で混合する。
【００２６】
（４）特公昭５３−３４２１０号公報等に記載の如き、(B) 未架橋モノオレフィン共重合体ゴム（ソフトセグメント）と、(A) オレフィン系共重合体（結晶性、ハードセグメント）と架橋剤とを混合し、加熱し剪断応力を加えつつ動的に部分架橋させてなるオレフィン系エラストマー。なお、(B) モノオレフィンゴム／(A) オレフィン系共重合体＝６０／４０〜８０／２０（質量比）である。
【００２７】
（５）特公昭５６−１５７４１号公報等に記載の如き、(A) アイソタクチックポリプロピレン、プロピレン−エチレン共重合体、プロピレン−ブテン−１共重合体等のペルオキシドと混合・加熱すると分子量を減じ、流動性を増すペルオキシド分解型オレフィン重合体（ハードセグメント）と、(B) エチレン−プロピレン共重合体ゴム、エチレン−プロピレン−非共役ジエン三元共重合体ゴム等のペルオキシドと混合・加熱することにより、架橋して流動性が減じるペルオキシド架橋型モノオレフィン共重合体ゴム（ソフトセグメント）、(C) ポリイソブチレン、ブチルゴム等のペルオキシドと混合・加熱しても架橋せず、流動性が不変の、ペルオキシド非架橋型炭化水素ゴム（ソフトセグメント兼流動性改質成分）、及び(D) パラフィン系、ナフテン系、芳香族系等の鉱物油系軟化剤、とを混合し、有機ペルオキシドの存在下で動的に熱処理してなるオレフィン系エラストマー。なお、(A) が９０〜４０質量部、(B) が１０〜６０質量部で、(A) ＋(B) ＝１００質量部として、これに、(C) 及び／又は(D) が５〜１００質量部の配合比となる。
【００２８】
（６）特開平２−１３９２３２号公報に記載の如き、エチレン−スチレン−ブチレン共重合体からなるオレフィン系熱可塑性エラストマー。
【００２９】
（７）極性基として水酸基又は／及びカルボキシル基を持たせた、上記（１）から（６）のオレフィン系熱可塑性エラストマー。例えば、エチレン−ビニルアルコール共重合体等のグラフト重合で水酸基を、また、マレイン酸、フマル酸、イタコン酸等の共重合体でカルボキシル基を導入したオレフィン系熱可塑性エラストマーを用いる。これら水酸基、カルボキシル基はどちらか一方、又は両方を併用してもよく、これら極性基は、絵柄層、中間シート、被着基材等の他の層との接着性を向上させる作用を持つ。
【００３０】
なお、基材シートを着色する為の着色剤としては、例えば、チタン白、亜鉛華、弁柄、朱、群青、コバルトブルー、チタン黄、黄鉛、カーボンブラック、鉄黒等の無機顔料、イソインドリノンイエロー、ベンジジンイエロー、キナクリドンレッド、パーマネントレッド４Ｒ、フタロシアニンブルー、インダスレンブルーＲＳ、アニリンブラック等の有機顔料（或いは染料も含む）等を用いる。
この他、着色剤には光輝性顔料として、例えば、アルミニウム粉、銅粉、真鍮粉等の金属の粉末や鱗片状箔片、金属蒸着合成樹脂フィルムの断裁片等の金属光沢を有する顔料、二酸化チタン被覆雲母、魚鱗箔、酸塩化ビスマス等の鱗片状箔片からなる真珠光沢や干渉光沢を有する顔料（所謂パール顔料）も使用できる。
なお、基材シートの着色は、不透明着色、透明着色どちらでも良いが、鏡面化粧シートを貼着する被着基材の色や表面模様を隠蔽する場合には、不透明着色とするのが良い。
【００３１】
上記のようなポリオレフィン系樹脂は、カレンダー法、インフレーション法、Ｔダイ押し出し法等の成膜方法によって、シート（フィルム）とすることができる。
【００３２】
これらポリオレフィン系樹脂に着色剤が添加され着色された基材シートは、延伸シート、未延伸シートのいずれでも使用可能であるが、ラッピング加工、Ｖカット加工等の成形適性は未延伸シートの方が良好である。このシートには、着色剤の他に、必要に応じ、充填剤、難燃剤、滑剤、酸化防止剤、紫外線吸収剤、光安定剤等の各種の添加剤を添加する。
【００３３】
なお、着色した基材シートは、前述の如く、２層以上の異種又は同種の樹脂シートの積層体でも良い。積層体の基材シートの例としては、以下の様なものが挙げられる。
【００３４】
（１）特に基材シートをＴダイから熔融押出法で成膜する場合であって、且つシートの厚みが１００μｍ未満の薄膜の場合、単層で押出しすると、粘性抵抗によるＴダイのスリット部に於けるシート厚み方向の速度勾配の増大、レオロジー的効果等に起因して、シートに筋状、魚目状の欠点が多発して来る。これを防止する為、図２の如く、基材シート１を３層（表層１ａ／芯層１ｂ／裏層１ｃ）共押出しとし、着色剤、充填剤等の固体粒子の添加剤は芯層のみに添加し、表層、裏層には添加しない様に構成することが好ましい。この場合、各層の厚み比は、〔表層（或いは裏層）厚み／芯層厚み〕＝１０／９０〜５０／５０程度とする。
【００３５】
（２）特に基材シートのポリオレフィン系樹脂として、前記の如くの、水酸基及び／又はカルボキシル基からなる極性官能基を持たせたオレフィン系熱可塑性エラストマーを用いるにあったて、図２の如く、基材シート１を３層（表層１ａ／芯層１ｂ／裏層１ｃ）共押出しとし、極性官能基を持たせたオレフィン系熱可塑性エラストマーは、他層との接着の必要性の有る、表層１ａ、及び裏層１ｃのみとし、他層と接し無い芯層１ｂは、低価格の極性官能基無しのオレフィン系熱可塑性エラストマーとする。こうすることで、他層との易接着性を向上させつつ、且つそれによる価格上昇は最低限に抑え得る。この場合の各層の厚み比は、〔表層（或いは裏層）厚み／芯層厚み〕＝１０／９０〜５０／５０程度とする。
【００３６】
〔中間シート〕
中間シート２は、透明な熱可塑性アクリル樹脂から成るシートである。アクリル樹脂としては、例えば、ポリメチル（メタ）アクリレート、ポリブチル（メタ）アクリレート、メチル（メタ）アクリレート−ブチル（メタ）アクリレート共重合体、メチル（メタ）アクリレート−ブチル（メタ）アクリレート−２ヒドロキシエチル（メタ）アクリレート共重合体、メチル（メタ）アクリレート−スチレン共重合体等のアクリル樹脂〔但し、（メタ）アクリレートとは、アクリレート又はメタクリレートの意味である。以下同様。〕を単体又は２種以上の混合物として用いる。なお、透明とは、着色透明でも良い。着色透明とする場合には、例えば、基材シートにおいて列記した様な公知の着色剤を、樹脂中に練り混む等しておけば良い。
なお、中間シートの厚みは、厚すぎるとシートの腰が強くなり過ぎてハンドリングが悪くなるので、付与する透明感、塗装感、深み等の意匠表現に応じて、通常は１００〜２００μｍ程度とする。
【００３７】
この中間シートと前記基材シートとを積層する方法は特に限定は無いが、好適には熱融着で積層（熱ラミネーション）する。その際、必要に応じて、間に感熱接着型の接着剤層を介しても良い。例えば、中間シートは後述する表面シートと積層した後の積層シートの状態で、基材シートと熱融着によって積層する。表面シートの積層前の中間シート、或いは特に積層後の中間シートと、基材シートとの熱融着には、ローラ面が鏡面の金属製の熱ローラ間に通して加熱加圧すれば良い。該熱ローラとしては、例えば、鉄の円筒表面に銅メッキ層を介してクロムメッキ層を形成したローラを使用する。そして、赤外線輻射、加熱ドラム接触等による熱伝導で加熱軟化させた、基材シートと中間シート（中間シートは表面シートと積層後の場合もある）とを重ねて、熱ローラ間に導いて加熱加圧し熱融着で積層する。
或いは、熱融着による積層は、鏡面のステンレスベルト間に挟んで加熱加圧したり、鏡面の平板の間に挟んで加熱加圧したりしても良い。
或いはまた、基材シートと中間シートとの間に絵柄層を形成し無い構成の場合には、基材シートと中間シートとを共押出しして成膜同時積層しても良い。
【００３８】
〔接着剤層〕
次に、接着剤層３は、中間シート２と表面シート４とを密着良く積層する為に設けられる。もちろん、この接着剤層も透明である。この接着剤層は、２液硬化型ウレタン樹脂の硬化物として形成する。中間シートと表面シートとの積層する方法は特に限定は無いが、好適にはドライラミネーション法で積層する。
【００３９】
接着剤層３を形成するには、ロールコート、グラビアコート、コンマコート等の公知の塗工法で、接着剤を中間シートや表面シートに塗工すれば良い。なお、中間シートと表面シートとの積層は、接着剤層を完全硬化させる前に行うのが密着性の点で好ましい。厚さは通常５〜２０μｍ程度である。
【００４０】
接着剤層に用いる接着剤としては、ウレタン樹脂等を使用でき、ウレタン樹脂としては、熱可塑性ウレタン樹脂、２液硬化型ウレタン樹脂等があるが、特に硬化性樹脂である２液硬化型ウレタン樹脂が密着性の点でより好ましい。
【００４１】
なお、２液硬化型ウレタン樹脂は、ポリオールを主剤としイソシアネートを架橋剤（硬化剤）とするウレタン樹脂である。ポリオールは分子中に２個以上の水酸基を有する化合物であり、例えばポリエチレングリコール、ポリプロピレングリコール、アクリルポリオール、ポリエステルポリオール、ポリエーテルポリオール、ポリカーボネートポリオール、ポリウレタンポリオール等が用いられる。また、イソシアネートとしては、分子中に２個以上のイソシアネート基を有する多価イソシアネートが用いられる。例えば、２，４−トリレンジイソシアネート、キシレンジイソシアネート、４，４′−ジフェニルメタンジイソシアネート等の芳香族イソシアネート、或いは、１，６−ヘキサメチレンジイソシアネート、イソホロンジイソシアネート、水素添加トリレンジイソシアネート、水素添加ジフェニルメタンジイソシアネート等の脂肪族（乃至は脂環式）イソシアネートが用いられる。或いはまた、上記各種イソシアネートの付加体又は多量体、例えば、トリレンジイソシアネートの付加体、トリレンジイソシアネート３量体（ｔｒｉｍｅｒ）等がある。
【００４２】
中でも、未硬化状態で中間シートと表面シートとを積層する場合には、積層時の熱によって残留溶剤や未硬化の低分子量成分の発泡による不良を生じ無いと言う点では、次の様なものが好ましい。
【００４３】
すなわち、イソシアネート基末端ウレタンプレポリマー又は該イソシアネート基末端ウレタンプレポリマーと脂肪族系多価イソシアネートからなるイソシアネート成分と、ポリオール及び／又は該ポリオールと脂肪族系多価イソシアネートとからの水酸基末端ウレタンプレポリマーからなるポリオール成分とからなる、２液硬化型ウレタン樹脂である。
この様な２液硬化型ウレタン樹脂に於いて、上記イソシアネート成分としては、イソシアネート基末端ウレタンプレポリマーを構成するポリオール及び過剰のイソシアネートのうち、ポリオールが、（Ａ）少なくとも水酸基当量３００〜１５００のポリエステルポリオール、（Ｂ）水酸基当量３００〜１５００のポリエステルポリオール、及び、（Ｃ）水酸基当量３００未満の３〜８価のポリオールの３成分からなるが、上記性能の点で特に好ましい。
また、上記イソシアネート成分に於ける上記ポリオールを、更に上記（Ａ）、（Ｂ）及び（Ｃ）の３成分のポリオール他に、（Ｄ）水酸基当量２５０〜２０００のポリジエンポリオールを加えた４成分として、各ポリオールの当量比が、（Ａ）の当量１に対して、（Ｂ）、（Ｃ）及び（Ｄ）の合計の当量が１以下とするのも、前記性能の点でより好ましい。
【００４４】
なお、前記熱可塑性ウレタン樹脂は、２価のポリオールと２価のイソシアネートとをウレタン結合させた線状高分子である。
【００４５】
〔表面シート〕
表面シート４は、熱可塑性ポリエステル樹脂から透明な成るシートである。該熱可塑性ポリエステル樹脂としては、例えば、ポリエチレンテレフタレート、ポリブチレンテレフタレート、エチレン−テレフタレート−イソフタレート共重合体、ポリエチレンナフタレート、エチレングリコール−１，４−シクロヘキサンジメタノール−テレフタル酸共重合体からなる非晶性ポリエステル、ポリエステル系熱可塑性エラストマー等が使用できる。なお、ポリエステル系熱可塑性エラストマーは、ハードセグメントに高結晶性で高融点の芳香族ポリエステル、ソフトセグメントにはガラス転移温度が−７０℃以下の非晶性ポリエーテルを使用した、ブロックポリマーである。前記高結晶性で高融点の芳香族ポリエステルには、例えばポリブチレンテレフタレートが使用され、上記非晶性ポリエーテルには、例えばポリテトラメチレンエーテルグリコールが使用される。
【００４６】
なお、透明とは、着色透明でも良い。着色透明とする場合には、例えば、基材シートにおいて列記した様な公知の着色剤を、樹脂中に練り混む等しておけば良い。
なお、表面シートの厚みは、厚すぎるとシートの腰が強くなり過ぎてハンドリングや加工性が悪くなるので、付与する透明感、塗装感、深み等の意匠表現に応じて、且つ下側の中間シートの厚みも考慮して、通常は２０〜７０μｍ程度とする。
【００４７】
なお、表面シート、或いは前記中間シートには、必要に応じ適宜透明性を損なわない範囲で、基材シート同様に、充填剤、難燃剤、酸化防止剤、紫外線吸収剤、光安定剤等の各種添加剤を添加しても良い。特に、表面シート、或いは中間シートは、基材シートに対して化粧シート表側となるので、耐候（光）性向上が要求される用途では、紫外線吸収剤、光安定剤の添加が好ましい。
【００４８】
添加する紫外線吸収剤としては、有機系の化合物、又は無機系の化合物が用いられる。いずれも添加量は通常０．１〜１質量％程度である。有機系の化合物としては、例えば、２−（２′−ヒドロキシ−３′，５′−ジ−ｔｅｒｔ−ブチルフェニル）−５−クロロベンゾトリアゾール、２−（２′−ヒドロキシ−３′−ｔｅｒｔ−ブチル−５′−メチルフェニル）−５−クロロベンゾトリアゾール、２−（２′−ヒドロキシ−３′−ｔｅｒｔ−アミル−５′−イソブチルフェニル）−５−クロロベンゾトリアゾール、２−（２′−ヒドロキシ−３′−イソブチル−５′−メチルフェニル）−５−クロロベンゾトリアゾール、２−（２′−ヒドロキシ−３′−イソブチル−５′−プロピルフェニル）−５−クロロベンゾトリアゾール等の、２′−ヒドロキシフェニル−５−クロロベンゾトリアゾール系紫外線吸収剤類、２−（２′−ヒドロキシ−３′，５′−ジ−ｔｅｒｔ−ブチルフェニル）ベンゾトリアゾール、２−（２′−ヒドロキシ−５′−メチルフェニル）ベンゾトリアゾール等の、２′−ヒドロキシフェニルベンゾトリアゾール系紫外線吸収剤類等の、ベンゾトリアゾール系紫外線吸収剤、２，２′−ジヒドロキシ−４−メトキシベンゾフェノン、２，２′−ジヒドロキシ−４，４′−ジメトキシベンゾフェノン、２，２′，４，４′−テトラヒドロキシベンゾフェノン等の、２，２′−ジヒドロキシベンゾフェノン系紫外線吸収剤類、２−ヒドロキシ−４−メトキシベンゾフェノン、２，４−ジヒドロキシベンゾフェノン等の、２ヒドロキシベンゾフェノン系紫外線吸収剤類、等のベンゾフェノン系紫外線吸収剤、サリチル酸フェニル、４−ｔｅｒｔ−ブチル−フェニル−サリシレート等のサリチル酸エステル系紫外線吸収剤が使用できる。その他に、ベンゾトリアゾール骨格にアクリロイル基又はメタクリロイル基を導入した反応性紫外線吸収剤等も使用できる。無機系の化合物としては、例えば、微粒子（平均粒径０．２μｍ以下）の二酸化チタン、酸化亜鉛、酸化セリウム等が用いられる。
【００４９】
また、紫外線による劣化をさらに防止し、耐候性を向上させるためには、光安定剤としてラジカル捕捉剤もシート中に添加しておくことが望ましい。ラジカル捕捉剤としては、ビス−（２，２，６，６−テトラメチル−４−ピペリジニル）セバケート、ビス−（Ｎ−メチル−２，２，６，６−テトラメチル−４−ピペリジニル）セバケート、その他、例えば特公平４−８２６２５号公報に開示されている化合物などのヒンダードアミン系ラジカル捕捉剤、ピペリジル系ラジカル捕捉剤等が使用される。これらラジカル捕捉剤の添加量も通常０．１〜１質量％程度である。ラジカル捕捉剤の添加は、好ましくは紫外線吸収剤とラジカル捕捉剤を両方併用（より好ましくは同一シート中に混合）して用いる。
【００５０】
なお、ヒンダードアミン系ラジカル捕捉剤を各シートのいずれかのシート中に添加する場合、該シートに接着剤層や絵柄層が接する場合には、これら層中には、ウレタン樹脂、アクリル樹脂等の分子中に塩素原子を含まない樹脂を用いると耐候性向上の点で好ましい。それは、もしも塩化ビニル−酢酸ビニル共重合体等の塩素含有樹脂を用いると、紫外線又は熱の作用によりこれら樹脂から脱塩素反応で塩化水素が発生し、これがシート中のヒンダードアミン系ラジカル捕捉剤と反応して、その作用を失活・阻害する為に、耐候性が十分に向上しないからである。
【００５１】
〔硬質塗膜層〕
硬質塗膜層５は、必要に応じ、アクリレート系の電離放射線硬化性樹脂の硬化物として、鏡面化粧シートの最表面層として、表面シートの表側面に形成する。硬質塗膜層によって、耐擦傷性を更に良好にできる。硬質塗膜層は、液状とした電離放射線硬化性樹脂（組成物）をグラビアコート、ロールコート等によって塗工し、その塗膜を電離放射線照射によって硬化させて塗膜を硬化物とすれば良い。なお、グラビア印刷等による全ベタ印刷で塗膜形成しても良い。硬質塗膜層の厚みは通常１〜２０μｍ程度である。なお、電離放射線硬化性樹脂の硬化は、線状高分子生成の非架橋硬化でも良いが、より優れた耐擦傷性を得るには、好ましくは架橋硬化とするのが良い。なお、架橋硬化には、３官能等の２を越える官能基数のモノマー等を有する電離放射線硬化性樹脂（組成物）を使用すれば良い。
【００５２】
硬質塗膜層としては、基本的には各種の電離放射線硬化性樹脂を用いる事ができる。該電離放射線硬化性樹脂としては、具体的には、分子中にラジカル重合性不飽和結合又はカチオン重合性官能基を有する、プレポリマー（所謂オリゴマーも包含する）及び／又はモノマーを適宜混合した電離放射線により架橋硬化可能な組成物が好ましくは用いられる。なお、ここで電離放射線とは、分子を重合或いは架橋させ得るエネルギーを有する電磁波又は荷電粒子を意味し、通常は、電子線（ＥＢ）、又は紫外線（ＵＶ）が一般的である。
【００５３】
上記プレポリマー又はモノマーは、具体的には、分子中に（メタ）アクリロイル基、（メタ）アクリロイルオキシ基等のラジカル重合性不飽和基、エポキシ基等のカチオン重合性官能基等を有する化合物からなる。これらプレポリマー、モノマーは、単体で用いるか、或いは複数種混合して用いる。なお、ここで、例えば、（メタ）アクリロイル基とは、アクリロイル基又はメタクリロイル基の意味である。
【００５４】
アクリレート系として、分子中にラジカル重合性不飽和基を有するプレポリマーの例としては、ポリエステル（メタ）アクリレート、ウレタン（メタ）アクリレート、エポキシ（メタ）アクリレート、メラミン（メタ）アクリレート、トリアジン（メタ）アクリレート、シリコーン（メタ）アクリレート等が使用できる。分子量としては、通常２５０〜１００，０００程度のものが用いられる。
【００５５】
また、アクリレート系として、分子中にラジカル重合性不飽和基を有するモノマーの例としては、単官能モノマーでは、メチル（メタ）アクリレート、２−エチルヘキシル（メタ）アクリレート、フェノキシエチル（メタ）アクリレート等がある。また、多官能モノマーでは、ジエチレングリコールジ（メタ）アクリレート、プロピレングリコールジ（メタ）アクリレート、トリメチールプロパントリ（メタ）アクリレート、トリメチロールプロパンエチレンオキサイドトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等もある。
【００５６】
一般に電離放射線硬化性樹脂としては、エポキシ系、ポリエン／チオール系等もあるが、なかでも、特に好ましいものは、分子中に（メタ）アクリロイル基、（メタ）アクリロイルオキシ基等を有するアクリレート系の電離放射線硬化性樹脂である。それは、各種表面物性に応じた各種樹脂材料を、アクリレート系の電離放射線硬化性樹脂では、比較的低コストで入手でき、且つ耐擦傷性等の各種表面物性に対応し易いからである。
また、表面物性及びコストの点で好ましい電離放射線硬化性樹脂の具体例を挙げれば、官能ポリエステル（メタ）アクリレートと、３〜４官能（メタ）アクリレートモノマーと、適宜エチレンオキサイド変性したトリメチロールプロパントリ（メタ）アクリレートとの混合系が挙げられる。
【００５７】
なお、上記電離放射線硬化性樹脂を、紫外線にて硬化させる場合には、該電離放射線硬化性樹脂に更に光重合開始剤を添加する。アクリレート系の電離放射線硬化性樹脂の場合は、通常ラジカル重合で硬化させるので、光重合開始剤として、アセトフェノン類、ベンゾフェノン類、チオキサントン類、ベンゾイン、ベンゾインメチルエーテル類を単独又は混合して用いる。
なお、これらの光重合開始剤の添加量としては、電離放射線硬化性樹脂１００質量部に対して、０．１〜１０質量部程度である。
【００５８】
なお、上記電離放射線硬化性樹脂には、更に必要に応じて、各種添加剤を添加しても良い。これらの添加剤としては、例えば、塩化ビニル−酢酸ビニル共重合体、酢酸ビニル樹脂、アクリル樹脂、セルロース系樹脂等の熱可塑性樹脂、炭酸カルシウム、硫酸バリウム等の微粉末からなる体質顔料（充填剤）、球形、多面体、或いは鱗片形のアルミナ、シリカ、アルミノシリケート等の粒子から成る減磨剤、ワックス、シリコーン樹脂等の滑剤、染料、顔料等の着色剤等である。
【００５９】
なお、紫外線源としては、超高圧水銀灯、高圧水銀灯、低圧水銀灯、カーボンアーク灯、ブラックライト、メタルハライドランプ等の光源が使用される。紫外線の波長としては通常１９０〜３８０ｎｍの波長域が主として用いられる。また、電離放射線の電子線源としては、コッククロフトワルトン型、バンデグラフト型、共振変圧器型、絶縁コア変圧器型、或いは、直線型、ダイナミトロン型、高周波型等の各種電子線加速器を用い、１００〜１０００ｋｅＶ、好ましくは、１００〜３００ｋｅＶのエネルギーをもつ電子を照射するものが使用される。
【００６０】
〔絵柄層〕
絵柄層６は必要に応じて設ける。絵柄層は、基材シートと中間シートとの間、中間シートと接着剤層との間、接着剤層と表面シートとの間、表面シートの表側面等に設ける。従って、絵柄層は、基材シートの表面、中間シートの表面又は裏面、表面シートの表面又は裏面、のうちの少なくとも１つの面に印刷等で形成して、設ける。
ちなみに、図３に例示する鏡面基材シートＳは、絵柄層６を基材シート１の表面に設けた例である。
【００６１】
絵柄層は通常、印刷により形成する。絵柄層形成に用いるインキのバインダー樹脂としては、特に限定は無く密着の良い樹脂を使用すれば良い。例えば、絵柄層を基材シート表面又は中間シート裏面に対して形成する場合は、基材シートと中間シートとの積層は好ましくは熱融着で行う為に、バインダー樹脂としては、中間シートのアクリル樹脂と熱融着性を持つ樹脂が好ましい。この様なバインダー樹脂としては、例えば、塩化ビニル−酢酸ビニル共重合体、アクリル樹脂の単体、或いはこれらの混合物が好ましい。
【００６２】
上記塩化ビニル−酢酸ビニル共重合体としては、通常、酢酸ビニル含有量が５〜２０質量％程度、平均重合度３５０〜９００程度のものが用いられる。また、塩化ビニル−酢酸ビニル共重合体は、必要に応じ、更にマレイン酸、フマル酸等のカルボン酸を共重合させたものでも良い。
【００６３】
上記アクリル樹脂としては、例えば、ポリメチル（メタ）アクリレート、ポリブチル（メタ）アクリレート、メチル（メタ）アクリレート−ブチル（メタ）アクリレート共重合体、メチル（メタ）アクリレート−スチレン共重合体等のアクリル樹脂、或いは、メチル（メタ）アクリレート、エチル（メタ）アクリレート、ブチル（メタ）アクリレート、オクチル（メタ）アクリレート、シクロヘキシル（メタ）アクリレート等と、２−ヒドロキシエチル（メタ）アクリレート、２−ヒドロキシ−３−フェノキシプロピル（メタ）アクリレート等の分子中に水酸基を有する（メタ）アクリル酸エステルとを共重合させて得られるアクリルポリオール等のアクリル樹脂を、単体又は２種以上混合して使用する。
塩化ビニル−酢酸ビニル共重合体とアクリル樹脂との混合比は、塩化ビニル−酢酸ビニル共重合体／アクリル樹脂＝１／９〜９／１（質量比）程度である。
【００６４】
また、絵柄層形成用のインキのバインダー樹脂としては、絵柄層を表面シートに形成する場合も含めて、上記以外の樹脂、例えば、２液硬化型、熱可塑性等のウレタン樹脂、アクリル樹脂、ポリエステル樹脂等も使用できる。
【００６５】
なお、２液硬化型のウレタン樹脂は、ポリオールを主剤としイソシアネートを架橋剤（硬化剤）とするウレタン樹脂であり、ポリオールは分子中に２個以上の水酸基を有する化合物であるが、ポリオールとしては、例えばポリエチレングリコール、ポリプロピレングリコール、アクリルポリオール、ポリエステルポリオール、ポリエーテルポリオール、ポリカーボネートポリオール、ポリウレタンポリオール等が用いられる。また、イソシアネートとしては、分子中に２個以上のイソシアネート基を有する多価イソシアネートが用いられる。例えば、２，４−トリレンジイソシアネート、キシレンジイソシアネート、４，４′−ジフェニルメタンジイソシアネート等の芳香族イソシアネート、或いは、１，６−ヘキサメチレンジイソシアネート、イソホロンジイソシアネート、水素添加トリレンジイソシアネート、水素添加ジフェニルメタンジイソシアネート等の脂肪族（乃至は脂環式）イソシアネートが用いられる。或いはまた、上記各種イソシアネートの付加体又は多量体、例えば、トリレンジイソシアネートの付加体、トリレンジイソシアネート３量体（ｔｒｉｍｅｒ）等がある。
【００６６】
そして、絵柄層は、上記の如きインキを用いて、グラビア印刷、シルクスクリーン印刷、オフセット印刷、インキジェット印刷等の印刷法等の公知の形成法で形成すれば良い。なお、絵柄層の絵柄は、例えば、板目や柾目等の木目模様、大理石や御影石等の石目模様、砂目模様、タイル貼模様、煉瓦積模様、布目模様、文字、記号、幾何学模様、全面ベタ、或いはこれらの２種以上の組み合わせなど任意である。
【００６７】
なお、絵柄層のインキに用いる着色剤としては、前述基材シートにおいて列記した様な公知の着色剤を使用できる。
【００６８】
〔その他〕
基材シート、中間シート及び表面シートの各シートには、必要に応じ適宜、易接着処理を施してもよい。特に、表面シートの表面や裏面、基材シートの表面や裏面は、易接着処理を施すのが好ましい。易接着処理としては、コロナ放電処理、プラズマ処理、オゾン処理等の表面処理で、表面にヒドロキシル基、カルボキシル基、カルボニル基等の極性官能基を生成させたり、更にはこれら表面処理後又は表面処理はせずに、２液硬化型ウレタン樹脂、アクリル樹脂、酢酸ビニル系樹脂等によるプライマー層を塗工法等で形成しても良い。
【００６９】
例えば図３に例示の鏡面化粧シートＳでは、層間の接着力強化を図る為に、中間シート２と接着剤層３との間にプライマー層７を設けてある。このプライマー層７は中間シート２に対して塗工形成しておき、このプライマー層７を形成した中間シート２と、接着剤層３を塗工形成した表面シート４とを、プライマー層７と接着剤層３とが接する様に向き合わせて、ドライラミネーションする際に、中間シート２と表面シート４との接着性を強化する為に設けてある。
【００７０】
また、図３に例示の鏡面化粧シートＳでは、鏡面化粧シートを被着基材に貼着する際の接着を補助する為に、基材シート１の裏面には、裏面プライマー層８も設けてある。
なお、図示はしないが、裏面プライマー層８等による基材シート裏面側の易接着処理の後に、更に裏面接着剤層を設けても良い。裏面接着剤層は、被着基材の材質、用途等に応じ、ポリアミド樹脂、ウレタン樹脂等による公知接着剤を塗工法で形成すれば良い。
【００７１】
〔鏡面化粧シートの用途〕
なお、本発明の鏡面化粧シートは各種被着基材に積層し、必要に応じて所定の成形加工等を施して、各種用途に用いる。例えば、壁、天井、床等建築物の内装、窓枠、扉、手摺等の建具の表面化粧、家具又は弱電・ＯＡ機器のキャビネットの表面化粧、自動車、電車、航空機、船舶等の乗物内装、窓硝子の化粧等である。
【００７２】
なお、各被着基材への積層には、公知の方法が適用できる。例えば、被着基材が平板の場合は、弾性体ローラの押圧により積層する。被着基材が四角柱等の柱状体の場合は、ラッピング加工法を用いる。ラッピング加工法は、特公昭５６−２３７７１号公報、特公昭５７−５１８３号公報、特公昭６１−５８９５号公報等により公知の方法である。
【００７３】
【実施例】
以下、本発明の鏡面化粧シートを実施例により更に説明する。
【００７４】
〔実施例１〕
図３の断面図で示す如き構成の鏡面化粧シートＳを次の様にして作成した。
先ず、表面シート４として、厚さ５０μｍの無着色透明な２軸延伸ポリエチレンテレフタレートフィルム（東洋紡績株式会社製、品番Ａ４１００）の易接着処理面に、３官能ウレタンアクリレートプレポリマー６０質量部、トリメチロールプロパントリアクリレート１０質量部、１，６−ヘキサンジオールジアクリレート３０質量部、シリコーンアクリレート１質量部、１−ヒドロキシシクロヘキシルフェニルケトン３質量部の配合から成る紫外線で硬化する電離放射線硬化性樹脂塗料を塗布し乾燥した後、紫外線を照射して架橋硬化させて、厚さ１０μｍの硬化物からなる硬質塗膜層５を形成した。
一方、中間シート２として、厚さ２００μｍの無着色透明なポリメチルメタクリレートを主成分とするアクリル樹脂シートを用意し、このシートの表側とする面に、塩化ビニル−酢酸ビニル共重合体とアクリル樹脂との４０対６０質量比の混合物からなるプライマー剤を塗工して、厚さ１０μｍのプライマー層７を形成した。
【００７５】
そして、前記表面シート４の裏側とする面（硬質塗膜層５が形成されて無い側の面）に、ポリエステルポリオール１００質量部と１，６−ヘキサメチレンジイソシアネート８質量部とから成る２液硬化型ウレタン樹脂系接着剤を固形分基準で１０ｇ／ｍ2 塗布し乾燥して、得られた接着剤層３が硬化完了前の状態で、該表面シート４と上記中間シート２とを、表面シート４上の接着剤層３と、中間シート２上のプライマー層７とが接する様にして、ドライラミネーション法で積層して、積層シートとした。
【００７６】
一方、基材シート１としては、ハードセグメントであるアイソタクチックポリプロピレン７０質量部とソフトセグメントであるアタクチックポリプロピレン３０質量部を混合して成るポリプロピレン系のオレフィン系熱可塑性エラストマーに、チタン白、弁柄及び黄鉛を主成分とする着色剤を添加して成る着色不透明な厚さ１００μｍのポリオレフィン系樹脂シートを用意した。
【００７７】
上記基材シート１の表裏両面にコロナ放電処理を施した後、裏側とする面にアクリルポリオール１００質量部と１，６−ヘキサメチレンジイソシアネート１０質量部からなる２液硬化型ウレタン樹脂系のプライマー剤を塗工して裏面プライマー層８を形成した後、表側とする面に絵柄層６を印刷形成して、印刷シートとした。
なお、絵柄層としては、バインダーの樹脂に塩化ビニル−酢酸ビニル共重合体を用い、着色剤にチタン白、弁柄、黄鉛、及びカーボンブラックを用いたインキをグラビア印刷して木目柄の絵柄層を形成した。
【００７８】
そして、前記積層シートの中間シート面と、上記印刷シートの絵柄層面とを、ローラ面が鏡面の熱ローラを用いて熱融着させて、図３の如き鏡面化粧シートＳを得た。
【００７９】
得られた鏡面化粧シートは、表面が鏡面で、塗装感及び絵柄層による木目柄に深みの意匠感が得られた。また、耐擦傷性も良好であり、スチールウール（日本スチールウール株式会社製、商品名「ボンスター」、品番＃００００）で５往復擦っても目視で判別可能な傷は付か無かった。メチルエチルケトンを染み込ませた布で５往復拭き取る溶剤拭きや液体洗剤としてアルカリ性のソーダ石鹸水溶液を表面に滴下し、６時間放置後、表面を水を染み込ませた布で拭き取る試験を行っても、表面に目に見える大きな亀裂が発生せず耐溶剤性、及び耐洗剤性も良好であった。また、ラッピング加工法を用いて、２液硬化型ウレタン樹脂接着剤を介して、四角柱の木材から成る被着基材の４側面のうち互いに連続する３側面に、上記得られた鏡面化粧シートを接着させた。鏡面化粧シートの弾性復元性による被着基材からの浮きも生じ無かった。
【００８０】
【発明の効果】
(1) 本発明の鏡面化粧シートによれば、表面が鏡面で、塗装感や深みの意匠感が得られ、なお且つ耐擦傷性、耐溶剤性も有する。従って、溶剤拭き、液体洗剤滴下等で表面に大きな亀裂が発生する事も無い。また、化粧シート内各層の密着も良い。しかも、廃棄の際に焼却処分しても塩化水素ガスが発生しない様にでき、環境的にも好適である。また、鏡面化粧シートの可撓性、曲加工性も良好であり、ラッピング加工にも対応できる。
【００８１】
(2) 更に表面シートの表面上に、アクリレート系の電離放射線硬化性樹脂の硬化物から成る透明な硬質塗膜層を設ければ、更に耐擦傷性を良くできる。
【００８２】
（３）また、基材シートの表面、中間シートの表面又は裏面、表面シートの表面又は裏面、のうちの少なくとも１つの面に、絵柄層を設ければ、印刷で絵柄を表現した絵柄層によって、絵柄には深み、奥行、立体感を得る事ができ、更に意匠感を豊かにできる。
【図面の簡単な説明】
【図１】本発明の鏡面化粧シートの形態例を例示する断面図。
【図２】３層構成の基材シートの一例を示す断面図。
【図３】本発明の鏡面化粧シートの別の一形態を説明する断面図。
【符号の説明】
１    基材シート
１ａ  （基材シートの）表層
１ｂ  （基材シートの）芯層
１ｃ  （基材シートの）裏層
２    中間シート
３    接着剤層
４    表面シート
５    硬質塗膜層
６    絵柄層
７    プライマー層
８    裏面プライマー層
Ｓ    鏡面化粧シート
【図１】
0004984199.tif 000002
【図２】
0004984199.tif 000003
【図３】
0004984199.tif 000004